(57)【要約】      （修正有）【課題】塗膜層の混合時に中和されることなく、強アルカリ性を維持形成し易く、塗膜層の剥落し難く、シート材が撓む場合の追従性に優れる鶏舎や蓄舎等に用いるシート材の提供。【解決手段】抗菌性塗膜１２は全体１００重量部に対しホモポリマー又はコポリマーを粘結剤とする水溶液に分散剤を１，０〜２０重量部とを配合し消石灰と混合しても中和が生じないアルカリ性樹脂溶液２０〜７０重量部と希釈溶媒５〜７０重量部と粉粒状の消石灰１０〜７０重量部と増粘剤０，１〜１０重量部とを含む泥状塗材をシート材１０に塗工し、高温乾燥により泥状塗材から水分を沸騰蒸発させその沸騰時に無数の微小な蒸気道１４を形成するようにシート材１０に形成され、抗菌性塗膜１２の表面に付着する水分を蒸気道から内部に浸透させて内部の消石灰１３を塗膜の表面に染み出させることにより抗菌性塗膜１２の表面をアルカリ性表面に形成した抗菌性塗膜１２を備えるシート材１０。【選択図】図１
2016117680.tif 000002
【特許請求の範囲】
【請求項１】
抗菌性塗膜を備えるシート材であって、
前記抗菌性塗膜は、全体１００重量部に対し、ホモポリマー又はコポリマーを粘結剤とする水溶液に分散剤を１，０〜２０重量部とを配合する、消石灰と混合しても中和作用が生じないアルカリ性樹脂溶液２０〜７０重量部と、希釈溶媒５〜７０重量部と、粉粒状の消石灰１０〜７０重量部と、増粘剤０，１〜１０重量部とを含む泥状塗材を、前記シート材に塗工し、高温乾燥により前記泥状塗材から水分を沸騰蒸発させ、その沸騰時に無数の微小な蒸気道を形成するように前記シート材に形成され、
前記抗菌性塗膜の表面に付着する水分を前記蒸気道から内部に浸透させて内部の消石灰を前記抗菌性塗膜の表面に染み出させることにより前記抗菌性塗膜の表面をｐＨ９以上のアルカリ性表面とさせてなる
ことを特徴とするシート材。
【請求項２】
前記分散剤は、ポリカルボン酸型界面活性剤系分散剤であることを特徴とする請求項１に記載のシート材。
【請求項３】
前記増粘剤は、非イオン系高分子界面活性剤系増粘剤であることを特徴とする請求項１に記載のシート材。
【請求項４】
前記シート材は、前記抗菌性塗膜が形成される塗面の表面濡れ指数を３６ｄｙｎ／平方ｃｍ以上に形成されてなることを特徴とする請求項１乃至３の何れか一に記載のシート材。
【請求項５】
前記泥状塗材は、塗面改質剤を含むことを特徴とする請求項１乃至３の何れか一に記載のシート材。
【請求項６】
前記泥状塗材は、硬化剤を含むことを特徴とする請求項１乃至５の何れか一に記載のシート材。
【請求項７】
請求項１乃至６の何れか一に記載のシート材を適宜大きさの帯状に裁断して形成されてなることを特徴とする樹木又は花木等の植物の防除用幹巻き。
【請求項８】
請求項１乃至６の何れか一に記載のシート材を適宜大きさの帯状に裁断し樹木又は花木等の植物の幹又は枝に巻き付けて、樹木又は花木等の植物からダニ、蜘蛛又はハエ等の昆虫を防除する防除方法。
【請求項９】
請求項１乃至６の何れか一に記載のシート材を適宜大きさの袋状に形成してなることを特徴とする遺体又は動物死体袋。
【請求項１０】
請求項１乃至６の何れか一に記載のシート材を製造する方法であって、
前記泥状塗材を前記シート材の塗工する工程と、
１００℃以上の複数の温度領域を有し、前記複数の温度領域は徐々に高温に設定されてなる乾燥炉によって、前記泥状塗材から水分を沸騰蒸発させ、その沸騰時に無数の微小な蒸気道を形成する工程と
を備えることを特徴とするシート材の製造方法。
【発明の詳細な説明】
【技術分野】
【０００１】
本発明は、例えば、鶏などの家禽や牛豚等の家畜を飼育する鶏舎、畜舎やその周辺設備等に使用したり、果樹その他の樹木や花木等の植物の防除に使用する抗菌性及び防除性を有するシート材に関する。
【背景技術】
【０００２】
近年、畜産業においては、例えば、高病原性鳥インフルエンザや口蹄疫等の家畜伝染病が度々伝播し、家禽や家畜に深刻な被害を与えている。したがって、これらの鳥インフルエンザウイルスや口蹄疫ウイルスの鶏舎や畜舎への侵入を防止する必要がある。また、前記鶏舎や畜舎等には、ウイルスと同様に大腸菌や黄色ブドウ球菌等の細菌の侵入や増殖も効果的に防止する必要があり、さらには、ダニやハエ等の昆虫の侵入や繁殖についても効果的に防止する必要がある。
【０００３】
前述のようなウイルス、細菌等の微生物を不活化し、さらに、ダニ及びハエ、アブラムシ等の昆虫類を防除するための先行技術としては、例えば、図３に示すような、特許第５３７９９２６号（特許文献１）に記載のものが公知である。
【０００４】
前記特許文献１に記載されたシート材は、全体１００重量部に対し、消石灰を含有しても凝集固化による増粘が生じない非アルカリ増粘型樹脂５〜４５重量部を含むエマルジョン１５〜７５重量部と、希薄水溶液がｐＨ１０．０以上を呈する消石灰１０〜５０重量部、濃度調整用水５〜４０重量部を含み、これらを混合攪拌して得られる混合物スラリーを母材とし、同母材を、物体の表面に塗膜しかつ乾燥固化させることにより、内部に消石灰が固形粒子の形で分散包埋されると共に、内部の消石灰の固形粒子と外面とが微小クラックＣで連通されてなる防除用固化体を、シート材の表面に塗膜しかつ乾燥固化させることにより、シート材の表面に皮膜状の固化体が形成されてなることを特徴とするものであり、前記混合物スラリーをシート材の表面に塗膜し、混合物スラリーが硬化するまで静置して、硬化の過程で微小クラックが生じるように形成されている。
【０００５】
前記シート材によれば、自然の結露水の付着や、降雨、散水などにより、水が前記固化体の表面に付着して、内部の消石灰（アルカリ性物質）の固形粒子に連通する微小クラックをしみ出し通路として、前記固化体の表面に付着した水分が微小クラックを浸透し、内部の消石灰の固形粒子を溶解し、溶解した消石灰が表面にしみ出して固化体の表面をｐＨ１０．０以上として、前記固化体の表面に付着した鳥インフルエンザウイルスや豚インフルエンザウイルスなどの病原性ウイルスは不活化し、抗ウイルス効果を得ると共に、前記固化体の表面からダニおよび昆虫類を忌避せしめるようにしている。
【先行技術文献】
【特許文献】
【０００６】
【特許文献１】特許第５３７９９２６号公報
【発明の概要】
【発明が解決しようとする課題】
【０００７】
しかしながら、前記のように形成されたシート材の塗膜は、主剤が非アルカリ性で形成されるため、強アルカリ性である消石灰と混合した場合に、一部中和され、所望のｐｈの強アルカリ性を維持形成しにくい場合がある。
【０００８】
さらに、前記のように形成されたシート材にあっては、塗膜された前記混合物スラリーは硬化するまで静置されて形成されるため、消石灰を硬化させるのに必要な乾燥時間が長時間必要となることや、乾燥によるクラックＣ（図３参照）が発生し、このクラックＣは、図３（ｂ）に示すように、塗膜の厚さ方向のみならず、前記シート材の平面視において筋状に発生することがあり、剥落の原因になることから、事実上、前述のようなシート材をシート状に連続に加工された商品は開発されていない。
【０００９】
加えて、その形成過程により生じた微小クラックＣを有する塗膜は、可撓性の高いシート材に対して、シート本体が撓む場合の追従性に欠け、シート本体が撓むと塗膜が剥離する等の不都合が生じ、例えば、畜舎、鶏舎等の建造物に張設するようなシート材に使用することは好適ではない。
【００１０】
本発明は、かかる点に鑑みてなされたものであり、その目的とするところは、シート材の塗膜材の混合時に中和されることなく、強アルカリ性を維持形成し易いものとするシート材を提供することである。
【００１１】
また、本発明の他の目的は、前記塗膜層に、前記シート材の平面視において微小点状の多穴性の蒸気道を形成し、前記塗膜の剥落の原因となるクラックを生ぜずに、塗膜内部の消石灰を前記塗膜の表面に染み出させるようになし、可撓性の高いシート材に対して、シート基材が撓む場合の追従性に優れ、シート基材が撓むと塗膜が剥離する等の不都合が生じにくい、例えば、建造物に張設するようなシート材に使用することに好適な、シート材を提供することである。
【００１２】
さらに、本発明の他の目的は、前記シート材を適宜大きさの帯状体に裁断され形成したものを樹木又は花木等の幹に巻き付けて、ダニ及びハエ、アブラムシ等の昆虫類を防除するための防除用幹巻きの提供及びその防除用幹巻きを使用する防除方法を提供することである。
【００１３】
加えて、本発明の他の目的は、前記シート材を適宜大きさの袋状に形成した遺体又は動物死体袋を提供することである。
【課題を解決するための手段】
【００１４】
請求項１に記載のシート材は、抗菌性塗膜を備えるシート材であって、前記抗菌性塗膜は、全体１００重量部に対し、ホモポリマー又はコポリマーを粘結剤とする水溶液に分散剤を１，０〜２０重量部とを配合する、消石灰と混合しても中和作用が生じないアルカリ性樹脂溶液２０〜７０重量部と、希釈溶媒５〜７０重量部と、粉粒状の消石灰１０〜７０重量部と、増粘剤０，１〜１０重量部とを含む泥状塗材を、前記シート材に塗工し、高温乾燥により前記泥状塗材から水分を沸騰蒸発させ、その沸騰時に無数の微小な蒸気道を形成するように前記シート材に形成され、前記抗菌性塗膜の表面に付着する水分を前記蒸気道から内部に浸透させて内部の消石灰を前記抗菌性塗膜の表面に染み出させることにより前記抗菌性塗膜の表面をｐＨ９以上のアルカリ性表面とさせてなることを特徴とする。
【００１５】
請求項１に係るシート材にあっては、前記泥状塗材の母材となる樹脂溶液をアルカリ性としているので、強アルカリ性の消石灰と混合しても、中和作用が生ぜず、所望のｐＨを維持形成し易い。また、前記抗菌性塗膜から内部の消石灰を前記塗膜の表面に染み出させるために、無数の微小な蒸気道を形成し、前記蒸気道は前記抗菌性塗膜中の水分が蒸発するときに前記平面方向に対して上方に向かって垂直方向に開通するものであるため、平面視においては無数の微小孔として認められ、平面方向のひび割れ（クラック）が生じにくいため、剥落し難くなると共に、可撓性の高いシート材に対して、シート本体が撓む場合の追従性に富むものとなる。
【００１６】
請求項２に記載のシート材は、請求項１に記載のシート材において、前記分散剤は、ポリカルボン酸型界面活性剤系分散剤であることを特徴とする。
【００１７】
請求項２に係るシート材にあっては、請求項１に記載のシート材の前記抗菌性塗膜に、分散剤として、ポリカルボン酸型界面活性剤系分散剤を使用するため、高分子型分散剤と比べて、ぬれ性が良く、湿潤効果の高いものとなる。
【００１８】
請求項３に記載のシート材は、請求項１に記載のシート材において、前記増粘剤は、非イオン系高分子界面活性剤系増粘剤であることを特徴とする。
【００１９】
請求項３に係るシート材にあっては、請求項１に記載のシート材の前記抗菌性塗膜に、増粘剤として非イオン系高分子界面活性剤系増粘剤を使用するため、水に溶けたとき、イオン化しない親水基を有しているため、水の硬度や電化質の影響を受けにくく、他の界面活性剤と併用し易いものとなる。
【００２０】
請求項４に記載のシート材は、前記シート材は、請求項１乃至３の何れか一に記載のシート材において、前記抗菌性塗膜が形成される塗面の表面濡れ指数を３６ｄｙｎ／平方ｃｍ以上に形成されてなることを特徴とする。
【００２１】
請求項４に係るシート材にあっては、前記抗菌性塗膜が形成される塗面の表面濡れ指数を３６ｄｙｎ／平方ｃｍ以上に形成しているので、前記抗菌性塗膜層を塗工したときに、体積収縮の水平方向の動きを防止し、厚み方向のみに体積収縮を起こさせるようにでき、前記抗菌性塗膜層が動き易くなり乾燥時の体積収縮等の影響に依って島状に塗膜が形成されクラックの発生原因となることを防止することができる。
【００２２】
請求項５に記載のシート材は、請求項１乃至３の何れか一に記載のシート材において、前記泥状塗材は、塗面改質剤を含むことを特徴とする。
【００２３】
請求項５に係るシート材にあっては、前記シート材は、請求項１乃至３の何れか一に記載のシート材において、前記泥状塗材は、例えば、ポリビニールアルコール系の塗面改質剤を含んでいるので、前記抗菌性塗膜が形成される塗面の表面濡れ指数が３４ｄｙｎ／平方ｃｍ以下であっても、前記抗菌性塗膜層を塗工したときに、体積収縮の水平方向の動きを防止し、厚み方向のみに体積収縮を起こさせるようにでき、前記抗菌性塗膜層が動き易くなり乾燥時の体積収縮等の影響に依って島状に塗膜が形成されクラックの発生原因となることを防止することができる。
【００２４】
請求項６に記載のシート材は、請求項１乃至５の何れか一に記載のシート材において、前記泥状塗材は、硬化剤を含むことを特徴とする。
【００２５】
請求項６に係るシート材にあっては、請求項１乃至５の何れか一に記載のシート材において、前記泥状塗材に硬化剤を含んでいるので、前記シート材の使用時に、前記シート材に形成される前記抗菌性塗膜が使用により溶解する速度を遅めるように調整することができる。
【００２６】
請求項７に記載の樹木又は花木等の防除用幹巻きは、請求項１乃至６の何れか一に記載のシート材を適宜大きさの帯状に裁断して形成されてなることを特徴とする。
【００２７】
請求項７に係る樹木又は花木等の防除用幹巻きにあっては、請求項１乃至６の何れか一に記載のシート材を適宜大きさの帯状に裁断して形成しているので、前記シート材に設けられる前記抗菌性塗膜に含まれる消石灰により、ダニ及びハエ、アブラムシ等の昆虫類を防除することができる。また、前記樹木又は花木等の防除用幹巻きは、前記シート材を、対象植物の大きさに適宜合わせた大きさの帯状に裁断しするだけで良いので、安価かつ簡易に製造することができる。
【００２８】
請求項８に記載の樹木又は花木等の防除方法は、請求項１乃至６の何れか一に記載のシート材を適宜大きさの帯状に裁断し樹木又は花木等の植物の幹又は枝に巻き付けて、樹木又は花木等の植物からダニ、蜘蛛又はハエ等の昆虫を防除する。
【００２９】
請求項８に記載の樹木又は花木等の防除方法にあっては、請求項１乃至６の何れか一に記載のシート材を適宜大きさの帯状に裁断した幹巻きを、樹木又は花木等の植物の幹又は枝に巻き付けるだけで良いので、容易に樹木又は花木等の植物からダニ、蜘蛛又はハエ等の昆虫を防除することができる。
【００３０】
請求項９に記載の遺体又は動物死体袋は、請求項１乃至６の何れか一に記載のシート材を適宜大きさの袋状に形成してなることを特徴とする。
【００３１】
請求項９に記載の遺体又は動物死体袋にあっては、請求項１乃至６の何れか一に記載のシート材を適宜大きさの袋状に形成しているので、高い抗菌性及び防除性を有することとなる。
【００３２】
請求項１０に記載のシート材の製造方法は、請求項１乃至６の何れか一に記載のシート材を製造する方法であって、前記泥状塗材を前記シート材の塗工する工程と、１００℃以上の複数の温度領域を有し、前記複数の温度領域は徐々に高温に設定されてなる乾燥炉によって、前記泥状塗材から水分を沸騰蒸発させ、その沸騰時に無数の微小な蒸気道を形成する工程とを備えることを特徴とする。
【００３３】
請求項１０に記載のシート材の製造方法にあっては、請求項１乃至６の何れか一に記載のシート材を製造する方法であって、前記泥状塗材を前記シート材の塗工する工程と、１００℃以上の複数の温度領域を有し、前記複数の温度領域は徐々に高温に設定されてなる乾燥炉によって、前記泥状塗材から水分を沸騰蒸発させ、その沸騰時に無数の微小な蒸気道を形成する工程とを備えるので、前記抗菌性塗膜に前記蒸気道を容易に形成することができる。
【発明の効果】
【００３４】
請求項１に記載のシート材によれば、抗菌性塗膜を備えるシート材であって、前記抗菌性塗膜は、全体１００重量部に対し、ホモポリマー又はコポリマーを粘結剤とする水溶液に分散剤を１，０〜２０重量部とを配合する、消石灰と混合しても中和作用が生じないアルカリ性樹脂溶液２０〜７０重量部と、希釈溶媒５〜７０重量部と、粉粒状の消石灰１０〜７０重量部と、増粘剤０，１〜１０重量部とを含む泥状塗材を、前記シート材に塗工し、高温乾燥により前記泥状塗材から水分を沸騰蒸発させ、その沸騰時に無数の微小な蒸気道を形成するように前記シート材に形成され、前記抗菌性塗膜の表面に付着する水分を前記蒸気道から内部に浸透させて内部の消石灰を前記抗菌性塗膜の表面に染み出させることにより前記抗菌性塗膜の表面をｐＨ９以上のアルカリ性表面とさせているので、前記泥状塗材の母材となる樹脂溶液を、強アルカリ性の消石灰と混合しても、中和作用が生ぜず、所望のｐＨを維持形成し易い。また、前記塗膜から内部の消石灰を前記抗菌性塗膜の表面に染み出させるために、無数の微小な蒸気道を形成し、前記蒸気道は前記抗菌性塗膜中の水分が蒸発するときに前記平面方向に対して上方に向かって垂直方向に開通するものであるため、平面視においては無数の微小孔として認められ、平面方向のひび割れ（クラック）が生じにくいため、剥落し難くなると共に、可撓性の高いシート材に対して、シート本体が撓む場合の追従性に富むものとなる。
【００３５】
請求項２に記載のシート材によれば、請求項１に記載のシート材において、前記分散剤は、ポリカルボン酸型界面活性剤系分散剤であるであるので、前記シート材の前記抗菌性塗膜に、分散剤として、ポリカルボン酸型界面活性剤系分散剤を使用するため、高分子型分散剤と比べて、ぬれ性が良く、湿潤効果の高いものとなる。
【００３６】
請求項３に記載のシート材によれば、請求項１に記載のシート材において、前記増粘剤は、非イオン系高分子界面活性剤系増粘剤であるので、増粘剤として非イオン系高分子界面活性剤系増粘剤を使用するため、水に溶けたとき、イオン化しない親水基を有しているため、水の硬度や電化質の影響を受けにくく、他の界面活性剤と併用し易いものとなる。
【００３７】
請求項４に記載のシート材によれば、前記シート材は、請求項１乃至３の何れか一に記載のシート材において、前記抗菌性塗膜が形成される塗面の表面濡れ指数を３６ｄｙｎ／平方ｃｍ以上に形成しているので、前記抗菌性塗膜層を塗工したときに、体積収縮の水平方向の動きを防止し、厚み方向のみに体積収縮を起こさせるようにでき、前記抗菌性塗膜層が動き易くなり乾燥時の体積収縮等の影響に依って島状に塗膜が形成されクラックの発生原因となることを防止することができる。
【００３８】
請求項５に記載のシート材によれば、前記シート材は、請求項１乃至３の何れか一に記載のシート材において、前記泥状塗材は、例えば、ポリビニールアルコール系の塗面改質剤を含んでいるので、前記抗菌性塗膜が形成される塗面の表面濡れ指数が３４ｄｙｎ／平方ｃｍ以下であっても、前記抗菌性塗膜層を塗工したときに、体積収縮の水平方向の動きを防止し、厚み方向のみに体積収縮を起こさせるようにでき、前記抗菌性塗膜層が動き易くなり乾燥時の体積収縮等の影響に依って島状に塗膜が形成されクラックの発生原因となることを防止することができる。
【００３９】
請求項６に記載のシート材によれば、請求項１乃至５の何れか一に記載のシート材において、前記泥状塗材は、硬化剤を含んでいるので、前記シート材の使用時に、前記シート材に形成される前記抗菌性塗膜が使用により溶解する速度を遅めるように調整することができる。
【００４０】
請求項７に記載の防除用幹巻きによれば、請求項１乃至６の何れか一に記載のシート材を適宜大きさの帯状に裁断して形成しているので、前記シート材に設けられる前記抗菌性塗膜に含まれる消石灰により、ダニ及びハエ、アブラムシ等の昆虫類を防除することができる。また、前記樹木又は花木等の防除用幹巻きは、前記シート材を、対象植物の大きさに適宜合わせた大きさの帯状に裁断しするだけで良いので、安価かつ簡易に製造することができる。
【００４１】
請求項８に記載の防除方法によれば、請求項１乃至６の何れか一に記載のシート材を適宜大きさの帯状に裁断した幹巻きを、樹木又は花木等の植物の幹又は枝に巻き付けるだけで良いので、容易に樹木又は花木等の植物からダニ、蜘蛛又はハエ等の昆虫を防除することができる。
【００４２】
請求項９に記載の遺体又は動物死体袋によれば、請求項１乃至６の何れか一に記載のシート材を適宜大きさの袋状に形成しているので、高い抗菌性及び防除性を有することとなる。
【００４３】
請求項１０に記載のシート材の製造方法によれば、請求項１乃至６の何れか一に記載のシート材を製造する方法であって、前記泥状塗材を前記シート材の塗工する工程と、１００℃以上の複数の温度領域を有し、前記複数の温度領域は徐々に高温に設定されてなる乾燥炉によって、前記泥状塗材から水分を沸騰蒸発させ、その沸騰時に無数の微小な蒸気道を形成する工程とを備えているので、前記抗菌性塗膜に前記蒸気道を容易に形成することができる。
【図面の簡単な説明】
【００４４】
【図１】本発明に係るシート材の部分拡大模式図であり、（ａ）は断面図であり、（ｂ）は平面図である。
【図２】（ａ）及び（ｂ）は、本発明に係るシート材を使用した幹巻きを樹木に巻き付けた状態の斜視図である。
【図３】従来例を示すシート材の部分拡大模式図であり、（ａ）は断面図であり、（ｂ）は平面図である。
【発明を実施するための最良の形態】
【００４５】
以下、本発明に係るシート材を実施するための最良の形態について、図面に従って説明する。
【００４６】
図１は本発明に係るシート材の模式図であり、（ａ）は断面図であり、（ｂ）は平面図である。
【００４７】
図１中、１０は本発明に係るシート材であり、前記シート材１０は、後述する材料によってシート状に形成されるシート基材１１と、前記シート基材１１の表面に設けた抗菌性塗膜１２を備えている。なお、本実形態においては、前記抗菌性塗膜１２は、前記シート基材１１の表面にのみ設けているが、これに限らず、前記抗菌性塗膜１２は、前記シート基材１１の裏面のみに設けても、また、表裏面に設けても良い。
【００４８】
前記シート基材１１は、１００℃以上の耐熱軟化性を備え、１３０℃における耐熱収縮率が１０％以下のシート状材料から構成され、具体的には、前記シート基材１１の材質として、綿、麻、レーヨン、ポリ乳酢繊維又は化学合成繊維等で形成された織布又は不織布、ポリ塩化ビニル又は酢酸ビニル製のターポリン、メッシュシートとガラス織布と合成樹脂を使用した複合シート、紙並びにプラスチックフイルム等が挙げられる。
【００４９】
前記材料で形成されたシート基材１１であっても、前述した１００℃以上の耐熱軟化性を備え、１３０℃における耐熱収縮率が１０％以下であるという条件が満たされない場合は、１００℃〜１５０℃での前処理加熱加工やアニーリング加工（加熱処理）を施すことによって、前記所定の特性条件を満たすように予め処理を行う。
【００５０】
前記シート基材１１に塗工する前記抗菌性塗膜１２を形成する泥状塗材は、全体１００重量部に対し、アルカリ性樹脂溶液２０〜７０重量部に、粒径１〜１０μｍかつ純度９０％以上の消石灰１３を１０〜７０重量部と、増粘剤を０，１〜１０重量部とを混合して形成されている。
【００５１】
前記アルカリ性樹脂溶液は、アクリル樹脂、ウレタン樹脂、酢酸ビニル樹脂等何れかのホモポリマー又はコポリマーを粘結剤とした水溶液に、ポリカルボン酸型界面活性剤系分散剤を１，０〜２０重量部、水溶媒５〜７０重量部を配合し、後述する消石灰１３を混合する時に、中和作用に依ってｐＨ低下が起きないようにアルカリ性混合溶液となるように構成される。
【００５２】
前記消石灰１３は、粒径１〜５０μｍ程度の粉粒体であって、純度９０％以上の消石灰であり、混合時に混合し易いものを選定する。そして、水溶媒で必要粘度に調整するため、５〜７０重量部を希釈溶液として加えると共に、非イオン系高分子界面活性剤系増粘剤を０，１〜１，０重量部加える。なお、沸点調整の為に、アルコール溶媒０〜５０重量部を加える場合がある。
【００５３】
なお、前記シート基材１１の材質によっては、塗工時に表面濡れ指数の関係で前記塗膜１２が動き易く、乾燥時の体積収縮等の影響に依り、島状に塗膜が形成されたり、クラックの発生原因となるため、体積収縮の水平方向における動きを止め、厚さ方向にのみ体積収縮が行えるように、ポリビニルアルコール系塗面改質剤を０〜３０重量部程度前記泥状塗材に添加し、３６ｄｙｎ／平方ｃｍ以上になるように調整する場合がある。
【００５４】
また、前記の如く、前記泥状塗材に予めポリビニルアルコール系塗面改質剤を添加する替わりに、予め前記シート基材１１の塗面にアクリル樹脂系コート剤をコーティングして、前記表面濡れ指数を通常３４ｄｙｎ／平方ｃｍ以下であるところを３６ｄｙｎ／平方ｃｍ以上になるように調整しても良く、さらに硬化剤を添加してもよい。
【００５５】
以上のように形成した泥状塗材を、コンマドクター法、グラビアオフセット法、エアーナイフ法、デッピング法等の塗工加工方法によって、前記シート基材１１に、塗工厚さ５０ｇ／ｍ２ｄｒｙ〜４００ｇ／ｍ２ｄｒｙ（ドライ膜厚）程度に塗工し、１００℃〜１８０℃で３０秒〜５分以内で乾燥させる。このとき、前記泥状塗材から水溶媒等を沸騰蒸気化させて、無数の微小な蒸気道１４を発生させるように、塗工厚さ、塗工粘度、乾燥温度、傾斜温度設定及び加工速度等の条件設定を行うのである。
【実施例】
【００５６】
本発明に係るシート材１０の好適な構成例を２例、実施例１及び実施例２として下記に示す。
【００５７】
実施例１
【００５８】
実施例１の前記シート材１０は、シート基材１１として、綿布（金布３号）を採用し、前記塗膜１２を形成する前記泥状塗材は下記の表１の構成とする。
【表１】
2016117680.tif 000003
【００５９】
前記表１に示すように、実施例１の前記シート材１０の前記抗菌性塗膜１２を形成する前記泥状塗材を構成する前記アルカリ性樹脂溶液は、前記粘結剤として、アクリル酸エステル共重合水性エマルジョン（ＰＣカサマツ株式会社製、商品名「ＰＣテックスＫ−２６０Ｂ」）を３５，０重量部と、前記分散剤としてポリカルボン酸型界面活性剤を２，０重量部と、前記希釈溶媒として水１８，７重量部とを配合して形成される。
【００６０】
そして、前記アルカリ性樹脂溶液に、前記消石灰は水酸化カルシウムの含有量が９５％以上のものを４０，０重量部と、前記増粘剤として非イオン系界面活性剤を１，３重量部と、硬化剤としてポリイソシアネート（ＰＣカサマツ株式会社製、商品名「ＰＣフィクサー」）を３，０重量部とを混合して、前記泥状塗材を形成するのである。
【００６１】
すなわち、前記実施例１のシート材１０は、先ず、前記粘結剤の中に前記分散剤及び前記水を加え、攪拌混合して、前記アルカリ性樹脂溶液を製造し、前記アルカリ性樹脂溶液に、前記消石灰を徐々に加えつつ攪拌し、更に前記増粘剤を加えて塗工に適正な粘度状態とし、塗工開始時点で前記硬化剤を加え、コンマドクター方式の塗工機にて、前記綿布の表面に２００ｇ／ｍ２  ｗｅｔ（ウエット膜厚）の量を塗工し、沸騰蒸気圧に依って無数の微小な蒸気道１４を形成できるように、１２０℃、１３０℃、１５０℃の３区画の温度領域の乾燥炉にて塗膜の乾燥を行い、前記シート材１０を形成するのである。
【００６２】
以上のように形成される前記シート材１０においては、前記泥状塗材はアルカリ性樹脂溶液を主剤としているので、消石灰と混合しても一部が中和されることなく、強アルカリ性を維持できる。また、前記蒸気道１４は前記泥状塗材中の水分が蒸発するときに前記平面方向に対して上方に向かって垂直方向に開通するものであるため、平面視においては無数の微小孔として認められ、平面方向のひび割れ（クラック）が生じにくいため、剥落し難くなると共に、可撓性の高いシート材に対して、シート本体が撓む場合の追従性に富むものとなる。
【００６３】
また、分散剤としてポリカルボン酸型界面活性剤系分散剤を使用しているので、高分子型分散剤と比べて、ぬれ性が良く、湿潤効果の高いものとなる。さらに。増粘剤として非イオン系高分子界面活性剤系増粘剤を使用しているので、水に溶けたとき、イオン化しない親水基を有しており、水の硬度や電化質の影響を受けにくく、他の界面活性剤と併用し易いものとなる。
【００６４】
また、前記泥状塗材には、硬化剤を含んでいるので、前記シート材１０の使用時に、前記シート１０材に形成される前記抗菌性塗膜１２が使用により溶解する速度を遅めるように調整することができる。
【００６５】
また、シート基材として用いる前記綿布は３６ｄｙｎ以上であるので、前記抗菌性塗膜層を塗工したときに、体積収縮の水平方向の動きを防止し、厚み方向のみに体積収縮を起こさせるようにでき、前記抗菌性塗膜層が動き易くなり乾燥時の体積収縮等の影響に依って島状に塗膜が形成されクラックの発生原因となることを防止することができる。
【００６６】
前記シート材によれば、結露水の付着や、降雨時、散水時などにより水分が前記抗菌性塗膜の表面に付着することにより、内部の消石灰（アルカリ性物質）の固形粒子に連通する前記蒸気道１４を経て、前記固化体の表面に付着した水分が前記蒸気道１４から浸透し、内部の消石灰の固形粒子を溶解し、溶解した消石灰が表面にしみ出して前記抗菌性塗膜の表面を強アルカリ性として、前記抗菌性塗膜の表面に付着した鳥インフルエンザウイルスや豚インフルエンザウイルスなどの病原性ウイルスを不活化させ、抗菌効果を得ると共に、前記抗菌性塗膜の表面からダニおよび昆虫類を忌避させて防除効果を発揮することとなる。
【００６７】
また、前記シート材は、前記抗菌効果及び防除効果の他に環土性にも優れたものとなり、樹木又は花木等の植物の防除用幹巻き等の農業用資材、畜産用資材に好適なものとなる。
【００６８】
実施例２
【００６９】
実施例２の前記シート材１０は、シート基材１１として、ポリ塩化ビニル製の養生２類ターポリンシート（日本ウェーブロック株式会社製  品番「ＺＴＲ２６００Ｆ」）を採用し、前記泥状塗材は下記の表２の構成とする。
【表２】
2016117680.tif 000004
【００７０】
前記表２に示すように、実施例２の前記シート材１０の前記抗菌性塗膜１２を形成する前記泥状塗材を構成する前記アルカリ性樹脂溶液は、前記粘結剤として、アクリル酸エステル共重合水性エマルジョン（ＰＣカサマツ株式会社製、商品名「ＰＣテックスＫ−２６０Ａ」）を２０，０重量部と、前記分散剤としてポリカルボン酸型界面活性剤を１，０重量部と、前記希釈溶媒として水３２，７重量部とを配合して形成される。
【００７１】
そして、前記アルカリ性樹脂溶液に、前記消石灰は水酸化カルシウムの含有量が９５％以上のものを３５，０重量部と、前記増粘剤として非イオン系界面活性剤を１，３重量部と、前記塗面改質剤としてポリビニールアルコール系添加剤を１０，０重量部とを混合して、前記泥状塗材を形成するのである。
【００７２】
すなわち、前記実施例２のシート材１０は、先ず、前記粘結剤の中に前記分散剤及び前記水を加え、攪拌混合して、前記消石灰を徐々に加えつつ攪拌し、更に前記増粘剤を加えて塗工に適正な粘度状態とし、前記塗面改質剤を加え、コンマドクター方式又はグラビア方式の塗工機にて、前記ポリ塩化ビニル製ターポリンの表面に１８０ｇ／ｍ２  ｗｅｔ（ウエット膜厚）の厚さで塗工し、１１０℃、１２０℃、１４０℃の３区画の温度領域の乾燥炉にて塗膜の乾燥を行い、沸騰蒸気圧に依って無数の微小な蒸気道１４を形成しながら、前記シート材１０を形成するのである。
【００７３】
以上のように形成される前記シート材１０においては、前記泥状塗材はアルカリ性樹脂溶液を主剤としているので、消石灰と混合しても一部が中和されることなく、強アルカリ性を維持できる。また、前記蒸気道１４は前記泥状塗材中の水分が蒸発するときに前記平面方向に対して上方に向かって垂直方向に開通するものであるため、平面視においては無数の微小孔として認められ、平面方向のひび割れ（クラック）が生じにくいため、剥落し難くなると共に、可撓性の高いシート材に対して、シート本体が撓む場合の追従性に富むものとなる。
【００７４】
また、分散剤としてポリカルボン酸型界面活性剤系分散剤を使用しているので、高分子型分散剤と比べて、ぬれ性が良く、湿潤効果の高いものとなる。さらに。増粘剤として非イオン系高分子界面活性剤系増粘剤を使用しているので、水に溶けたとき、イオン化しない親水基を有しており、水の硬度や電化質の影響を受けにくく、他の界面活性剤と併用し易いものとなる。
【００７５】
また、前記表面濡れ指数を３６ｄｙｎ／平方ｃｍ以上になるように、前記泥状塗材に、予めポリビニルアルコール系塗面改質剤を添加しているので、前記抗菌性塗膜層を塗工したときに、体積収縮の水平方向の動きを防止し、厚み方向のみに体積収縮を起こさせるようにでき、前記抗菌性塗膜層が動き易くなり乾燥時の体積収縮等の影響に依って島状に塗膜が形成されクラックの発生原因となることを防止することができる。
【００７６】
前記シート材によれば、結露水の付着や、降雨時、散水時などにより水分が前記抗菌性塗膜の表面に付着することにより、内部の消石灰（アルカリ性物質）の固形粒子に連通する前記蒸気道１４を経て、前記固化体の表面に付着した水分が前記蒸気道１４から浸透し、内部の消石灰の固形粒子を溶解し、溶解した消石灰が表面にしみ出して前記抗菌性塗膜の表面を強アルカリ性として、前記抗菌性塗膜の表面に付着した鳥インフルエンザウイルスや豚インフルエンザウイルスなどの病原性ウイルスを不活化させ、抗菌効果を得ると共に、前記抗菌性塗膜の表面からダニおよび昆虫類を忌避させて防除効果を発揮することとなる。
【００７７】
また、前記シート材は、前記抗菌効果及び防除効果の他に強度的にも優れたものとなり、畜舎、鶏舎等の壁面シートや堆肥カバーー等の農業用資材、畜産用資材に好適なものとなる。
【００７８】
実施例１の前記シート材の抗菌性試験の結果を下記に示す。なお前記試験は大阪府立産業技術綜合研究所によるものである。
【００７９】
（１）試験名
抗菌消石灰シート
（２）報告日
平成２６年１２月１日
（３）試験項目
電位差測定（ｐＨ測定を含む）及び抗菌性試験
（４）試験方法
抗菌消石灰シートを３７ｍｍ×３７ｍｍの正方形にカットした。１００ｍｌ容量ビーカーに超純水１０ｍｌを入れ、消石灰コーティング面が下になるようにカットしたシートを浸漬して３０℃で定温静置した。その後、表３に示す時間にビーカーの水を取り除き、新たに１０ｍｌの超純水を添加した。この際、除去した水のｐＨを測定した。なお、試験は３つのサンプルで個別に行った。
（４−１）ｐＨ測定
ｐＨの測定にはｐＨ／イオンメーターＦ−２３（堀場製作所）を使用した。３つのサンプルをそれぞれ測定し、その平均値を結果とした。
（４−２）抗菌性試験
ｐＨ測定と同じ方法で調整した抗菌消石灰シートを、７０，５、１４３，５及び２６９，０時間目にビーカーから回収し、以下の抗菌性試験に使用した。  
試験は、繊維製品の抗菌性試験方法及び抗菌効果ＪＩＳ  Ｌ  １９０２：２００８を参考に行った。Ｓｔａｐｈｙｌｏｃｏｃｃｕｓ  ａｕｒｅｕｓ  ＡＴＣＣ６５３８Ｐ（黄色ぶどう球菌）を前培養し、１白金耳の菌を採取して１／２０ニュートリエント培地に分散希釈して試験菌液とした。試験菌液０，２ｍｌをバイアル瓶中の上記抗菌消石灰シートに接種し、試験菌液を接種したバイアル瓶を３７℃で１８時間培養した後、ＳＣＤＬＰ培地２０ｍｌを加えて接種した試験菌の洗い出しを行った。洗い出し液は、生理食塩水で希釈して、１０倍希釈系列希釈液を作製した。洗い出し液及び各希釈液について、ニュートリエント寒天培地を用いた混釈平板培養法により、３７℃で４８時間培養した後、生菌数を測定した。
（５）結果
（５−１）電位差測定（ｐＨ測定を含む）
測定したｐＨ値の試験結果を表３に示す。表３は抗菌消石灰シートを浸漬した水のｐＨ測定結果である。
【表３】
2016117680.tif 000005
（５−２）抗菌性試験
抗菌性試験の結果を表４乃至表６に示す。表４は７０，５時間後試料の生菌数であり、表５は１４３，５時間後試料の生菌数であり、表６は２６９，０時間後試料の生菌数である。
【表４】
2016117680.tif 000006
【表５】
2016117680.tif 000007
【表６】
2016117680.tif 000008
【００８０】
図２（ａ）及び（ｂ）は、本発明に係る前記シート材１０を使用した幹巻き２０を、果樹Ｔに巻き付けて固定した状態の斜視図である。
【００８１】
図２において、幹巻き２０は、前記シート材１０を、適用する植物の種類、大きさにより、適宜の大きさの帯状に裁断して形成している。前記幹巻き２０においては、前記シート材１０に設けられる前記抗菌性塗膜１２から染み出す消石灰１３成分により、ダニ及びハエ、アブラムシ等の昆虫類を防除することができる。
【００８２】
また、前記樹木又は花木等の防除用幹巻き２０は、前記シート材１０を、対象植物の大きさに適宜合わせた大きさの帯状に裁断しするだけで良いので、安価かつ簡易に製造することができる。
【００８３】
また、前記シート材１０を、袋状に形成して、遺体又は動物死体袋を形成しても良い。その場合は、前記シート材１０に設けられる前記抗菌性塗膜１２から染み出す消石灰１３成分により、抗菌効果を有することとなる。
【符号の説明】
【００８４】
１０      シート材
１２      抗菌性塗膜
１３      消石灰粒子
１４      蒸気道
１５      水分
２０      幹巻き
Ｔ        樹木
【図１】
2016117680.tif 000009
【図２】
2016117680.tif 000010
【図３】
2016117680.tif 000011